(57)【要約】【課題】得られるアクリル系樹脂フィルムにおける、良好な透明性と、貼り付き欠陥の発生の抑制とを両立できるアクリル系樹脂フィルムの製造方法を提供すること。また当該製造方法において好適に使用される、アクリル系樹脂フィルムの製造装置を提供すること。さらに、透明性に優れ、貼り付き欠陥が抑制されたアクリル系樹脂フィルムを提供すること。【解決手段】キャストロール６とタッチロール７とによる挟み込み成形を含む方法でアクリル系樹脂フィルム１０を製造する際に、フィルム両面の算術平均粗さの差を、所定の範囲内とする。【選択図】図１
2019014045.tif 000002
【特許請求の範囲】
【請求項１】
アクリル系樹脂とゴム弾性体粒子とを含むアクリル系樹脂組成物を用いるアクリル系樹脂フィルムの製造方法であって、
前記アクリル系樹脂組成物をダイより押出してフィルム状溶融物とする溶融押出と、
前記フィルム状溶融物をキャストロールとタッチロールとの間で挟み込みフィルムに成形する挟み込み成形と、を含み、
前記キャストロールの表面の可とう性が、前記タッチロールの表面の可とう性よりも低く、
前記アクリル系樹脂フィルムの算術平均粗さが小さい方の面の算術平均粗さをＲａ１とし、前記アクリル系樹脂フィルムの算術平均粗さが大きい方の面の算術平均粗さをＲａ２とする場合に、前記挟み込み成形によって、Ｒａ２−Ｒａ１の値を１．０ｎｍ以下とする、アクリル系樹脂フィルムの製造方法。
【請求項２】
前記Ｒａ１と、前記Ｒａ２との合計が、６．５ｎｍ以上８．９ｎｍ以下である、請求項１に記載のアクリル系樹脂フィルムの製造方法。
【請求項３】
前記キャストロールの表面の最大高さＲｙが０．１５μｍ以上０．４０μｍ以下であり、
前記タッチロールの表面の最大高さＲｙが０．１０μｍ以下である、請求項１又は２に記載のアクリル系樹脂フィルムの製造方法。
【請求項４】
前記キャストロールの表面の算術平均粗さＲａが０．０２０μｍ以上０．０４０μｍ以下であり、
前記タッチロールの表面の算術平均粗さＲａが０．０１０μｍ以下である、請求項１又は２に記載のアクリル系樹脂フィルムの製造方法。
【請求項５】
フィルム状溶融物における、前記キャストロールに接触する面の温度が、前記タッチロールに接触する面の温度よりも低い、請求項１〜４のいずれか１項に記載のアクリル系樹脂フィルムの製造方法。
【請求項６】
アクリル系樹脂とゴム弾性体粒子とを含むアクリル系樹脂組成物を用いてフィルムを製造する製造装置であって、
押出機とダイとキャストロールとタッチロールとを備え、
前記キャストロールの表面の可とう性が、前記タッチロールの表面の可とう性よりも低く、
前記キャストロールの表面の最大高さＲｙが０．１５μｍ以上０．４０μｍ以下であり、
前記タッチロールの表面の最大高さＲｙが０．１０μｍ以下である、アクリル系樹脂フィルムの製造装置。
【請求項７】
アクリル系樹脂とゴム弾性体粒子とを含むアクリル系樹脂組成物を用いてフィルムを製造する製造装置であって、
押出機とダイとキャストロールとタッチロールとを備え、
前記キャストロールの表面の可とう性が、前記タッチロールの表面の可とう性よりも低く、
前記キャストロールの表面の算術平均粗さＲａが０．０１５μｍ以上０．０４０μｍ以下であり、
前記タッチロールの表面の算術平均粗さＲａが０．０１０μｍ以下である、アクリル系樹脂フィルムの製造装置。
【請求項８】
アクリル系樹脂とゴム弾性体粒子とを含むアクリル系樹脂組成物からなるアクリル系樹脂フィルムであって、
前記アクリル系樹脂フィルムの算術平均粗さが小さい方の面を第１面とし、算術平均粗さが大きい方の面を第２面とする場合に、前記第１面の算術平均粗さＲａ１と、前記第２面の算術平均粗さＲａ２との合計が、６．５ｎｍ以上８．９ｎｍ以下であり、
Ｒａ２−Ｒａ１の値が、１．０ｎｍ以下であり、
前記アクリル系樹脂フィルムのヘイズが、１．０以下である、アクリル系樹脂フィルム。
【請求項９】
前記第１面と、前記第２面との間の静摩擦係数が２．０以下である、請求項８に記載のアクリル系樹脂フィルム。
【請求項１０】
前記アクリル系樹脂組成物が、前記アクリル系樹脂組成物の重量に対して５重量％以上２０重量％以下の前記ゴム弾性体粒子を含み、
前記ゴム弾性体粒子の体積平均粒子径が８０ｎｍ以上４５０ｎｍ以下である、請求項８又は９に記載のアクリル系樹脂フィルム。
【請求項１１】
厚さが１００μｍ以下である、請求項８〜１０のいずれか１項に記載のアクリル系樹脂フィルム。
【発明の詳細な説明】
【技術分野】
【０００１】
本発明は、アクリル系樹脂とゴム弾性体粒子とを含むアクリル系樹脂組成物からなるアクリル系樹脂フィルムの製造方法と、当該アクリル系樹脂フィルムの製造装置、及び当該アクリル系樹脂フィルムに関する。
【背景技術】
【０００２】
アクリル系樹脂フィルムは、優れた透明性や耐透湿度性を有しており、光学フィルム分野や加飾フィルム分野等、近年、幅広い分野に用いられている。一方で、アクリル系樹脂を主たる材料とするアクリル系樹脂フィルムには、強度や靭性が低いことや、フィルム成形性や搬送性が必ずしも良好でないこと等の欠点がある。
【０００３】
このような欠点を解消する目的で、ゴム弾性体粒子等の微粒子を含むアクリル系樹脂組成物を用いてアクリル系樹脂フィルムが製造されている。この場合、アクリル系樹脂特有の優れた物性を保持したまま、アクリル系樹脂に強度や強靭性が付与され、フィルム成形性や搬送性が向上する。
【０００４】
このようなゴム弾性体粒子等の微粒子を含むアクリル系樹脂組成物からアクリル系樹脂フィルムを製造する方法としては、溶剤キャスト法の他、生産性、作業環境性等に優れるという観点で、溶融押出法が好ましく用いられる。
【０００５】
しかしながら、アクリル系樹脂にゴム弾性体粒子等の微粒子を添加することより、フィルムの透明性が低下しやすいという課題があった。
また、溶融押出法により、ゴム弾性体粒子等の微粒子を含むアクリル系樹脂組成物を用いてフィルムを製造する場合、溶融押出時の残留応力によるフィルム寸法変化や弾性率低下に由来して、フィルムロール形態においてフィルム同士の貼り付きが発生し、フィルム表面に凹凸状の貼り付き欠陥が発生する課題があった。
【０００６】
かかる問題を解消する方法として、フィルム巻き取り時のフィルム張力、フィルムの弾性率、フィルム巻き取り時の張力、フィルム幅等に基づいて定められる特定の数式を、フィルム表面の算術平均粗さ（中心線平均粗さ）Ｒａと、凹凸平均間隔とが満たすように、フィルム表面に凹凸を形成する方法が提案されている（特許文献１を参照）。
【先行技術文献】
【特許文献】
【０００７】
【特許文献１】国際公開第２０１２／０６００８２号
【発明の概要】
【発明が解決しようとする課題】
【０００８】
しかしながら、特許文献１に記載される方法は、適用対象のフィルムが、樹脂成分に対する微粒子の含有量が０．２重量％以下と、微粒子の含有量が極めて少量であるフィルムに限定される。このため、ある程度多量の微粒子を含むフィルムにおいても、良好な透明性と、貼り付き欠陥の抑制とを両立させつつ、良好にフィルムを製造できる方法が望まれている。
【０００９】
本発明は、得られるアクリル系樹脂フィルムにおける、良好な透明性と、貼り付き欠陥の発生の抑制とを両立できるアクリル系樹脂フィルムの製造方法を提供することを目的とする。また本発明は、当該製造方法において好適に使用される、アクリル系樹脂フィルムの製造装置を提供することを目的とする。さらに本発明は、透明性に優れ、貼り付き欠陥が抑制されたアクリル系樹脂フィルムを提供することを目的とする。
【課題を解決するための手段】
【００１０】
本発明者らは、鋭意検討を重ねた結果、キャストロールとタッチロールとによる挟み込み成形を含む方法でアクリル系樹脂フィルムを製造する際に、フィルム両面の算術平均粗さの差を、所定の範囲内とすることにより、上記の課題を解決できることを見出し、本発明の完成に至った。
【００１１】
すなわち、本発明は、
（ｉ）アクリル系樹脂とゴム弾性体粒子とを含むアクリル系樹脂組成物を用いるアクリル系樹脂フィルムの製造方法であって、
アクリル系樹脂組成物をダイより押出してフィルム状溶融物とする溶融押出と、
フィルム状溶融物をキャストロールとタッチロールとの間で挟み込みフィルムに成形する挟み込み成形と、を含み、
キャストロールの表面の可とう性が、タッチロールの表面の可とう性よりも低く、
アクリル系樹脂フィルムの算術平均粗さが小さい方の面の算術平均粗さをＲａ１とし、アクリル系樹脂フィルムの算術平均粗さが大きい方の面の算術平均粗さをＲａ２とする場合に、挟み込み成形によって、Ｒａ２−Ｒａ１の値を１．０ｎｍ以下とする、アクリル系樹脂フィルムの製造方法、
（ｉｉ）Ｒａ１と、Ｒａ２との合計が、６．５ｎｍ以上８．９ｎｍ以下である、（ｉ）に記載のアクリル系樹脂フィルムの製造方法、
（ｉｉｉ）キャストロールの表面の最大高さＲｙが０．１５μｍ以上０．４０μｍ以下であり、
タッチロールの表面の最大高さＲｙが０．１０μｍ以下である、（ｉ）又は（ｉｉ）に記載のアクリル系樹脂フィルムの製造方法、
（ｉｖ）キャストロールの表面の算術平均粗さＲａが０．０１５μｍ以上０．０４０μｍ以下であり、
タッチロールの表面の算術平均粗さＲａが０．０１０μｍ以下である、（ｉ）又は（ｉｉ）に記載のアクリル系樹脂フィルムの製造方法、
（ｖ）フィルム状溶融物における、キャストロールに接触する面の温度が、タッチロールに接触する面の温度よりも低い、（ｉ）〜（ｖ）のいずれか１つに記載のアクリル系樹脂フィルムの製造方法、
（ｖｉ）アクリル系樹脂とゴム弾性体粒子とを含むアクリル系樹脂組成物を用いてフィルムを製造する製造装置であって、
押出機とダイとキャストロールとタッチロールとを備え、
キャストロールの表面の可とう性が、タッチロールの表面の可とう性よりも低く、
キャストロールの表面の最大高さＲｙが０．１５μｍ以上０．４０μｍ以下であり、
タッチロールの表面の最大高さＲｙが０．１０μｍ以下である、アクリル系樹脂フィルムの製造装置、
（ｖｉｉ）アクリル系樹脂とゴム弾性体粒子とを含むアクリル系樹脂組成物を用いてフィルムを製造する製造装置であって、
押出機とダイとキャストロールとタッチロールとを備え、
キャストロールの表面の可とう性が、タッチロールの表面の可とう性よりも低く、
キャストロールの表面の算術平均粗さＲａが０．０１５μｍ以上０．０４０μｍ以下であり、
タッチロールの表面の算術平均粗さＲａが０．０１０μｍ以下である、アクリル系樹脂フィルムの製造装置、
（ｖｉｉｉ）アクリル系樹脂とゴム弾性体粒子とを含むアクリル系樹脂組成物からなるアクリル系樹脂フィルムであって、
アクリル系樹脂算術平均粗さが小さい方の面を第１面とし、算術平均粗さが小さい方の面を第２面とする場合に、第１面の算術平均粗さＲａ１と、第２面の算術平均粗さＲａ２との合計が、６．５ｎｍ以上８．９ｎｍ以下であり、
Ｒａ２−Ｒａ１の値が、１．０ｎｍ以下であり、
アクリル系樹脂フィルムのヘイズが、１．０以下である、アクリル系樹脂フィルム、
（ｉｘ）第１面と、第２面との間の静摩擦係数が２．０以下である、（ｖｉｉｉ）に記載のアクリル系樹脂フィルム、
（ｘ）アクリル系樹脂組成物が、アクリル系樹脂組成物の重量に対して５重量％以上２０重量％以下のゴム弾性体粒子を含み、
ゴム弾性体粒子の体積平均粒子径が８０ｎｍ以上４５０ｎｍ以下である、（ｖｉｉｉ）又は（ｉｘ）に記載のアクリル系樹脂フィルム、及び、
（ｘｉ）厚さが１００μｍ以下である、（ｖｉｉｉ）〜（ｘ）のいずれか１つに記載のアクリル系樹脂フィルム、
を提供する。
【発明の効果】
【００１２】
本発明によれば、得られるアクリル系樹脂フィルムにおける、良好な透明性と、貼り付き欠陥の発生の抑制とを両立できるアクリル系樹脂フィルムの製造方法を提供することができる。また本発明によれば、当該製造方法において好適に使用される、アクリル系樹脂フィルムの製造装置を提供することができる。さらに本発明によれば、透明性に優れ、貼り付き欠陥が抑制されたアクリル系樹脂フィルムを提供することができる。
【図面の簡単な説明】
【００１３】
【図１】アクリル系樹脂フィルムの製造装置の構成の一部を模式的に示す図である。
【図２】アクリル系樹脂フィルムの製造装置の一例を模式的に示す図である。
【発明を実施するための形態】
【００１４】
以下、アクリル系樹脂フィルムの製造方法と、アクリル系樹脂フィルムの製造装置と、アクリル系樹脂フィルムとについて、必要に応じて図面を参照しながら、詳細に説明する。図１は、アクリル系樹脂フィルムの製造装置の構成の一部を模式的に示す図である。
【００１５】
≪アクリル系樹脂フィルムの製造方法≫
アクリル系樹脂フィルムの製造方法では、アクリル系樹脂とゴム弾性体粒子とを含むアクリル系樹脂組成物が用いられる。以下、アクリル系樹脂フィルムについて単に「フィルム」とも記す。
アクリル系樹脂フィルムの製造方法は、溶融押出と挟み込み成形とを含む。図１に示されるように、溶融押出では、アクリル系樹脂組成物が、ダイ５より、フィルム状溶融物１０’として押出される。挟み込み成形では、フィルム状溶融物１０’が、キャストロール６とタッチロール７との間に挟み込まれてフィルム１０に成形される。
【００１６】
そして、フィルム１０の算術平均粗さが小さい方の面である第１面の算術平均粗さをＲａ１とし、フィルム１０の算術平均粗さが大きい方の面である第２面の算術平均粗さをＲａ２とする場合に、挟み込み成形によって、Ｒａ１とＲａ２との差（Ｒａ２−Ｒａ１）の値を１．０ｎｍ以下とする。
【００１７】
キャストロール６は、ダイ５から吐出されたフィルム状溶融物１０’を表面で支持し、フィルム状溶融物１０’を冷却する機能を有する。また、キャストロール６は、フィルム状溶融物１０’をタッチロール７とともに圧力をかけつつ挟み込んで平滑なフィルム１０に製膜する機能も有している。キャストロール６の表面は、通常は、金属等の硬質の材料で構成されている。
タッチロール７は、フィルム状溶融物１０’をキャストロール６とともに圧力をかけつつ挟み込んで平滑なフィルム１０に製膜する機能を有する。タッチロール７では、通常、ゴム等の弾性体からなるロールの表面が金属膜で覆われている。
【００１８】
このように、キャストロール６の表面の可とう性はタッチロール７の表面の可とう性よりも低いことが多い。また、フィルム状溶融物１０’がキャストロール６と接触する時間は、フィルム状溶融物１０’がタッチロール７と接触する時間よりも長いことが多い。
このような条件下で、キャストロール６とタッチロール７とによるフィルム状溶融物１０’の挟み込み成形を行うと、キャストロール６とタッチロール７との表面粗さが同じか近い場合には、フィルム１０のキャストロール６と接触する面でのゴム弾性体粒子の突出量は、フィルム１０のタッチロール７と接触する面でのゴム弾性体粒子の突出量よりも少ない傾向にある。
以下、フィルム１０のキャストロール６と接触する面を「キャストロール面」とも記す。フィルム１０のタッチロール７と接触する面を「タッチロール面」とも記す。
【００１９】
フィルム１０を巻き取り、フィルムロール形態の製品とする場合、フィルムロールにおいて、キャストロール面とタッチロール面とが接触する。
そして、本発明者らの検討の結果、キャストロール面でのゴム弾性体粒子の突出量と、タッチロール面でのゴム弾性体粒子の突出量との和等に起因して、両面間での算術平均粗さの和が大きい場合に、キャストロール面と、タッチロール面とが滑りやすく、貼り付き欠陥が生じにくいことが見出された。
さらに、キャストロール面の算術平均粗さと、タッチロール面の算術平均粗さの差が小さい場合に透明性に優れるフィルムを得やすいことが見出された。フィルム両面において、光線の入射状態、透過状態、散乱状態等の差が小さいためと思われる。
【００２０】
具体的には、挟み込み成形によって、Ｒａ２−Ｒａ１の値を１．０ｎｍ以下とするような挟み込み成形を行うことにより、透明性が良好なフィルム１０を形成できる。Ｒａ２−Ｒａ１の値が１．０ｎｍ以下であれば、キャストロール面でのゴム弾性体粒子の突出量と、タッチロール面でのゴム弾性体粒子の突出量との和が大きくても、透明性が良好なフィルム１０を形成できる。Ｒａ２−Ｒａ１の値は、０．９μｍ以下が好ましく、０．５μｍ以下がより好ましい。
【００２１】
Ｒａ１と、Ｒａ２との少なくとも一方を調整して、Ｒａ２−Ｒａ１の値を所定の範囲内に調整する方法は特に限定されない。このような方法の好適な例としては、キャストロール６及び／又はタッチロール７の表面粗さ、具体的には算術平均粗さＲａ、又は最大高さＲｙを増減させる方法が好ましい。キャストロール６の表面の算術平均粗さＲａ、又は最大高さＲｙの増減に応じて、Ｒａ１又はＲａ２も増減する。同様に、タッチロール７の表面の算術平均粗さＲａ、又は最大高さＲｙの増減に応じて、Ｒａ１又はＲａ２も増減する。
一般に、キャストロール６及び／又はタッチロール７の表面が平滑であるほど、挟み込み成形時にフィルム１０両面において、ゴム弾性体粒子がフィルム１０内に埋没しやすい。
【００２２】
また、挟み込み成形において、Ｒａ１とＲａ２との合計が、６．５ｎｍ以上８．９ｎｍ以下であるように挟み込み成形を行うのが好ましい。Ｒａ１とＲａ２との合計は、６．９ｎｍ以上８．５ｎｍ以下がより好ましい。
Ｒａ１とＲａ２との合計値を上記範囲内とすると、キャストロール面とタッチロール面とでゴム弾性体粒子が、アクリル系樹脂フィルムの透明性を損なわない程度に適度に突出しており、アクリル系樹脂フィルムをロールとする場合でも、キャストロール面とタッチロール面との間の滑り性が良好である。このため、貼り付き欠陥が少なく、透明性が良好なアクリル系樹脂フィルムを製造できる。
【００２３】
Ｒａ１とＲａ２との合計の値は、Ｒａ２−Ｒａ１の値と同様に、Ｒａ１と、Ｒａ２との少なくとも一方を調整することにより調製することができる。
【００２４】
ここで、キャストロール６、又はタッチロール７の表面の最大高さＲｙ及び算術平均粗さＲａは、表面粗さ測定機により、ＪＩＳ  Ｂ  ０６０１−１９９４に基づいて測定される。フィルム１０の算術平均粗さＲａ１、Ｒａ２は、原子間力顕微鏡により、ＪＩＳ  Ｂ  ０６０１−１９９４に基づいて測定される。
【００２５】
前述のＲａ２−Ｒａ１の値を１．０ｎｍ以下とするためには、キャストロール６の表面の最大高さＲｙは、０．１５μｍ以上０．４０μｍ以下が好ましく、０．１６μｍ以上０．３０μｍ以下がより好ましく、０．１６μｍ以上０．２６μｍ以下が特に好ましい。
【００２６】
また、Ｒａ２−Ｒａ１の値を１．０ｎｍ以下とするためには、キャストロール６の表面の算術平均粗さＲａは、０．０１５μｍ以上０．０４０μｍ以下が好ましく、０．０１８μｍ以上０．０３５μｍ以下がより好ましく、０．０２０μｍ以上０．０３０μｍ以下が特に好ましい。
【００２７】
前述のＲａ２−Ｒａ１の値を１．０ｎｍ以下とするためには、タッチロール７の表面の最大高さＲｙは、０．１０μｍ以下が好ましく、０．０２μｍ以上０．０８μｍ以下がより好ましく、０．０４μｍ以上０．０６μｍ以下が特に好ましい。
【００２８】
また、前述のＲａ２−Ｒａ１の値を１．０ｎｍ以下とするためには、タッチロール７の表面の算術平均粗さＲａは、０．０１０μｍ以下が好ましく、０．００３μｍ以上０．００９μｍ以下がより好ましく、０．００５μｍ以上０．００８μｍ以下が特に好ましい。
【００２９】
キャストロール６及びタッチロール７の表面温度は、アクリル系樹脂組成物のガラス転移温度をＴｇとして、Ｔｇ−７０℃以上Ｔｇ以下が好ましく、Ｔｇ−６０℃以上Ｔｇ−１０℃以下がより好ましく、Ｔｇ−５０℃以上Ｔｇ−２０℃以下が特に好ましい。
キャストロール６及びタッチロール７の表面温度がＴｇ以下であると、フィルム状溶融物１０’が、キャストロール６及びタッチロール７により挟み込まれると同時に、良好に固化される。その結果、フィルム１０の表面粗さを好ましい範囲内に制御することが容易である。
一方、キャストロール６及びタッチロール７の表面温度がＴｇ−７０℃以上であると、フィルム１０がキャストロール６から下流の冷却ロールに搬送される際に、フィルム１０がキャストロール６に粘着することなく、剥離時のフィルム表面欠陥（剥離紋）を抑制できる観点からも好ましい。
【００３０】
アクリル系樹脂組成物のガラス転移温度Ｔｇは、以下の測定方法で算出する。セイコーインスツルメンツ製の示差走査熱量分析装置（ＤＳＣ）ＳＳＣ−５２００を用い、試料（アクリル系樹脂組成物）を一旦２００℃まで２５℃／分の速度で昇温した後１０分間ホールドし、２５℃／分の速度で５０℃まで温度を下げる予備調整を経て、１０℃／分の昇温速度で２００℃まで昇温する間の測定を行い、得られたＤＳＣ曲線から積分値を求め（ＤＤＳＣ）、その極大点からガラス転移温度を求める。
【００３１】
アクリル系樹脂フィルムの製造方法において、キャストロール６の表面の温度をタッチロール７の表面の温度よりも下げることで、前述のＲａ２−Ｒａ１の値を１．０ｎｍ以下に調整してもよい。前述の通りフィルム１０のキャストロール面でのゴム弾性体粒子の突出量は、フィルム１０のタッチロール面でのゴム弾性体粒子の突出量よりも少ない傾向にある。
しかし、キャストロール６の表面の温度をタッチロール７の表面の温度よりも下げると、フィルム状溶融物１０’の挟み込み成形において、フィルム状溶融物１０’のキャストロール６側の面が、タッチロール７側の面よりも硬い。このため、キャストロール面におけるゴム弾性体粒子が埋没しにくい。その結果、キャストロール面とタッチロール面とで、ゴム弾性体粒子の突出量が均一化される。
【００３２】
また、アクリル系樹脂フィルムの製造方法において、フィルム状溶融物１０’のキャストロール６側の面の温度を、フィルム状溶融物１０’のタッチロール７側の面の温度よりも下げることで、前述のＲａ２−Ｒａ１の値を１．０ｎｍ以下に調整してもよい。
キャストロール６の表面の温度をタッチロール７の表面の温度よりも下げる場合と同様の理由により、キャストロール面とタッチロール面とで、ゴム弾性体粒子の突出量が均一化される。
フィルム状溶融物１０’のキャストロール面の温度、及びタッチロール面の温度の制御は、例えば、ダイ５の出口において、キャストロール面側とタッチロール面側にそれぞれ加熱手段や冷却手段等の温度制御手段を設置することで行ってもよい。
【００３３】
≪アクリル系樹脂フィルムの製造装置≫
アクリル系樹脂フィルムの製造装置は、アクリル系樹脂とゴム弾性体粒子とを含むアクリル系樹脂組成物を用いてフィルムを製造する製造装置である。
アクリル系樹脂フィルムの製造装置は、押出機と、ダイと、キャストロールと、タッチロールとを必須に備える。アクリル系樹脂フィルムの製造装置は、これらの必須の構成以外に、アクリル系樹脂フィルムの製造装置に従来適用されている種々の構成を備えていてもよい。
なお、キャストロールの表面の可とう性が、タッチロールの表面の可とう性よりも低い。
【００３４】
前述の通り、キャストロールの表面の最大高さＲｙが０．１５μｍ以上０．４０μｍ以下であり、タッチロールの表面の最大高さＲｙが０．１０μｍ以下である場合に、透明性に優れ、且つ貼り付き欠陥が抑制されたフィルムを製造できる。
また、キャストロールの表面の算術平均粗さＲａが０．０１５μｍ以上０．０４０μｍ以下であり、且つ、タッチロールの表面の算術平均粗さＲａが０．０１０μｍ以下である場合に、透明性に優れ、且つ貼り付き欠陥が抑制されたフィルムを製造できる。
【００３５】
図２は、アクリル系樹脂フィルムの製造装置の好適な一例を模式的に示す図である。図２に示されるアクリル系樹脂フィルムの製造装置は、必須の構成として、押出機２と、ダイ５と、キャストロール６と、タッチロール７とを備え、任意の構成として、押出機ホッパー１と、ギアポンプ３と、フィルター装置４と、冷却ロール８とを備える。
図２では、温度調節機能付きの押出機ホッパー１と、押出機２と、ギアポンプ３と、フィルター装置４と、ダイ５と、キャストロール６及びタッチロール７と、冷却ロール８とが、この順に配設されている。
【００３６】
アクリル系樹脂とゴム弾性体粒子とを含むアクリル系樹脂組成物は、温度調節機能付きの押出機ホッパー１内で所定樹脂温度に調節された後、押出機２に供給される。アクリル系樹脂組成物は、押出機２にて加熱と混練とにより溶融状態とされる。次いで、溶融したアクリル系樹脂組成物は、ギアポンプ３で計量された後、フィルター４ａを含むフィルター装置４で濾過される。濾過後の溶融したアクリル系樹脂組成物は、ダイ５に供給されフィルム状溶融物１０’となって吐出される。続いて、フィルム状溶融物１０’は、キャストロール６とタッチロール７とにより挟み込まれ、表面が平滑化されると同時に、ガラス転移温度Ｔｇ以下の温度に冷却されることにより、フィルム１０に成形される。得られたフィルム１０は、複数の冷却ロール８によって冷却されながら搬送され、巻き取り機９によって巻き取られ、フィルムロール形態となって取得される。キャストロール６以降の冷却ロール８は、フィルム搬送速度に応じて、フィルムが十分に冷却固化されるように１本から複数本の間で任意に設置することができる。
【００３７】
アクリル系樹脂フィルムの製造装置では、上述したように、キャストロール６の表面の最大高さＲｙが０．１５μｍ以上０．４０μｍ以下であり、タッチロール７の表面の最大高さＲｙが０．１０μｍ以下である。
キャストロール６の表面の最大高さＲｙは、０．１６μｍ以上０．３０μｍ以下が好ましく、０．１６μｍ以上０．２６μｍ以下がより好ましい。
タッチロール７の表面の最大高さＲｙは、０．０２μｍ以上０．０８μｍ以下が好ましく、０．０４μｍ以上０．０６μｍ以下がより好ましい。
【００３８】
かかる製造装置を用いると、キャストロール６の表面と、タッチロール７の表面とにおける最大高さＲｙが、それぞれ所定の範囲内であることによって、透明性に優れ、且つ貼り付き欠陥が抑制されたフィルムを製造できる。
【００３９】
また、アクリル系樹脂フィルムの製造装置では、上述したように、キャストロール６の表面の算術平均粗さＲａが０．０１５μｍ以上０．０４０μｍ以下であり、タッチロール７の表面の算術平均粗さＲａが０．０１０μｍ以下であるのも好ましい。
キャストロール６の表面の算術平均粗さＲａは、０．０１８μｍ以上０．０３５μｍ以下が好ましく、０．２０μｍ以上０．３０μｍ以下がより好ましい。
タッチロール７の表面の算術平均粗さＲａは、０．００３μｍ以上０．００９μｍ以下が好ましく、０．００５μｍ以上０．００８μｍ以下がより好ましい。
【００４０】
押出機２としては、特に限定されず、従来公知の各種押出機を使用できる。例えば、単軸押出機、同方向噛合型２軸押出機、同方向非噛合型２軸押出機、異方向噛合型２軸押出機、異方向非噛合型２軸押出機、多軸押出機等の各種押出機を用いることができる。その中でも、単軸押出機が押出機内における樹脂滞留部が少ないため押出中におけるアクリル系樹脂組成物の熱劣化を抑制しやすいこと、また設備費が安価であることから好ましい。また、アクリル系樹脂組成物中の残存揮発分、押出機２における加熱発生物を除去するためにベント機構を有する押出機を使用することが好ましい。押出機２のサイズ（口径）は所望の吐出量に合わせて選定される。
【００４１】
単軸押出機で使用するスクリューとしては、ベント無し又は有り押出機用の圧縮比２以上３以下程度の一般的なフルフライト構成のものを用いることができるが、未溶融物が残存しないように特殊な混練機構（ミキシングエレメント）を持たせてもよい。
【００４２】
押出機２内でのアクリル系樹脂組成物の滞留時間は、滞留時間増加による樹脂熱劣化を防止する点から、好ましくは１０分以内であり、より好ましくは５分以内であり、特に好ましくは２分以内である。
滞留時間は、押出機２の種類、押出条件にも左右されるが、材料の供給量やＬ／Ｄ、スクリュー回転数、スクリューの溝の深さ等を調整することにより短縮することが可能である。
【００４３】
押出機２により得られた溶融したアクリル系樹脂組成物は、次いでダイ５に供給される。溶融したアクリル系樹脂組成物の供給は、図２に示されるように、ギアポンプ３を用いて行われることが好ましい。ギアポンプ３を用いることで押出機２における吐出量変動が吸収され、供給の定量性が著しく向上し、経時的なフィルム厚さの安定性向上に効果がある。
【００４４】
ギアポンプ３より定量的に供給される溶融したアクリル系樹脂組成物、あるいは押出機２から直接供給される溶融したアクリル系樹脂組成物は、例えば管状の流路を通りダイ５に供給され、ダイ出口からフィルム状に吐出される。ギアポンプ３からダイ５までの流路中、あるいはギアポンプ３等を介さない場合は押出機２からダイ５までの流路中に、図２に示されるように、フィルター装置４を設けることが好ましい。これにより、原料であるアクリル系樹脂組成物中に含まれていた異物や押出機２やギアポンプ３で発生した異物がトラップされ、フィルム１０中の異物欠陥の発生を低減しやすい。フィルター装置４のフィルター４ａとしては、リーフディスクフィルター、スクリーンメッシュ、プリーツ型フィルター等を用いることができる。
【００４５】
ダイ５としては、各種構造のものを使用することができる。ダイ５としては、Ｔダイが好ましく、例えば一般的なコートハンガーダイを用いることができる。さらに幅方向厚さ調整機構としてボルト等の押し込みによりリップの幅方向任意部分の隙間を調節できるダイが好ましい。
さらに、フィルム１０の厚さをオンラインで測定し、任意の厚さプロファイルとの偏差がある部分を自動で調整可能な、熱作動式ボルト等を用いることができる。熱作動式ボルト等を用いて自動で厚さプロファイルの調整をすることは、経時的な変化を人の手を介さずに精度よく行うことができるため好ましい。
【００４６】
押出機２からダイ５出口からの吐出までにかかる溶融したアクリル系樹脂組成物の滞留時間は、好ましくは１５分以下、より好ましくは１０分以下である。アクリル系樹脂組成物の熱劣化を抑制する観点からは、溶融したアクリル系樹脂組成物の滞留時間は短いほどよい。
【００４７】
以上説明したアクリル樹脂フィルム製造装置の構成は、図１及び図２に示される構成に限定されない。アクリル系樹脂フィルムの製造装置は、例えば、必要に応じて、さらに、フィルム端部にナーリングを行う装置や、保護フィルムの貼り合わせを行う装置、フィルム両端部をスリットし所望の製品幅に裁断する装置、フィルムを延伸する装置を備えていてもよい。
【００４８】
≪アクリル系樹脂フィルム≫
以下、アクリル系樹脂フィルムについて説明する。
アクリル系樹脂フィルムは、アクリル系樹脂とゴム弾性体粒子とを含むアクリル系樹脂組成物からなるフィルムである。
アクリル系樹脂フィルムにおいて、算術平均粗さが小さい方の面を第１面とし、算術平均粗さが大きい方の面を第２面とする場合に、第１面の算術平均粗さＲａ１と、第２面の算術平均粗さＲａ２との合計が、６．５ｎｍ以上８．９ｎｍ以下である。また、Ｒａ１とＲａ２との差の絶対値が、１．０ｎｍ以下である。さらに、アクリル系樹脂フィルムのヘイズは、１．０以下である。
【００４９】
上記の通り、アクリル系樹脂フィルムにおいて、Ｒａ１とＲａ２との合計は、６．５ｎｍ以上８．９ｎｍ以下であり、６．９ｎｍ以上８．５ｎｍ以下が好ましい。
Ｒａ１とＲａ２との合計値が上記範囲であるアクリル系樹脂フィルムでは、第１面と第２面とでゴム弾性体粒子が、アクリル系樹脂フィルムの透明性を損なわない程度に適度に突出しており、アクリル系樹脂フィルムをロールとする場合でも、第１面と第２面との間の滑り性が良好である。このため、かかるアクリル系樹脂フィルムでは、貼り付き欠陥が少なく、透明性が良好である。
【００５０】
アクリル系樹脂フィルムにおいて、Ｒａ２−Ｒａ１の値は、１．０ｎｍ以下であり、０．９ｎｍ以下がより好ましい。
【００５１】
アクリル系樹脂フィルムのヘイズは、良好な透明性を得る点から、１．０以下であり、０．８以下であることが好ましい。ここで、ヘイズは、ＪＩＳ  Ｋ  ７１０５に準拠して測定される値である。
【００５２】
アクリル系樹脂フィルムにおいて、第１面と第２面との間（キャストロール面とタッチロール面との間）の静摩擦係数は、２．０以下が好ましく、１．５以下がより好ましく、１．２以下が特に好ましい。第１面と第２面との間（キャストロール面とタッチロール面との間）の静摩擦係数が２．０以下である場合、フィルム両面の滑り性がそれぞれ良好であり、フィルムロール形態においてフィルム貼り付きが抑制されるため好ましい。
ここで、静摩擦係数は、アクリル系樹脂フィルムの第１面と第２面と（キャストロール面とタッチロール面と）を接触させ、加重５００ｇ、接触面積６０ｍｍ×６０ｍｍ、測定速度２０００ｍｍ／ｍｉｎ、温度２３℃±２℃、湿度５０％±５％の条件にて測定される静摩擦係数である。
【００５３】
アクリル系樹脂フィルムの厚さは特に限定されない。一般的な傾向として、アクリル系樹脂フィルムの厚さが薄いほど、光学特性等の種々のフィルムの特性に対して貼り付き欠陥が与える悪影響が大きい。しかしながら、アクリル系樹脂フィルムが上記の所定の要件を満たす場合、厚さ３０μｍ以上１００μｍ以下、好ましくは３５μｍ以上７０μｍ以下、より好ましくは４０μｍ以上６０μｍ以下といった極めて薄いアクリル系樹脂フィルムにおいても、貼り付き欠陥の発生を顕著に抑制できる。
【００５４】
以上説明したアクリル系樹脂フィルムは、貼り付き欠陥の発生が抑制され、且つ透明性に優れることから、液晶表示装置等の表示装置に用いられる部材、例えば、偏光子保護フィルム、位相差フィルム、輝度向上フィルム、液晶基板、光拡散シート、プリズムシート等に用いることができる。中でも、偏光板保護フィルムや位相差フィルムとして好適に使用される。
【００５５】
＜アクリル系樹脂組成物＞
以下、上記のアクリル系樹脂フィルムの材質であるアクリル系樹脂組成物について説明する。以下、説明するアクリル系樹脂組成物は、前述のアクリル系樹脂フィルムの製造方法においてもアクリル系樹脂フィルムの原料として用いられる。
【００５６】
アクリル系樹脂組成物は、ゴム弾性体粒子及びアクリル系樹脂を有する。
ゴム弾性体粒子の体積平均粒子径は、８０ｎｍ以上４５０ｎｍ以下が好ましく、１００ｎｍ以上３５０ｎｍ以下がより好ましく、２００ｎｍ以上３００ｎｍ以下が特に好ましい。ゴム弾性体粒子の体積平均粒子径が８０ｎｍ以上である場合、アクリル系樹脂組成物を用いて、十分に強度が高いフィルムを得やすい。ゴム弾性体粒子の体積平均粒子径が４５０ｎｍ以下である場合、透明性に優れるフィルムを得やすい。なお、体積平均粒子径は、動的散乱法により、例えば、ＭＩＣＲＯＴＲＡＣ  ＵＰＡ１５０（日機装株式会社製）を用いることにより測定することができる。
【００５７】
アクリル系樹脂組成物中のゴム弾性体粒子の含有量は、アクリル系樹脂組成物の重量に対して５重量％以上２０重量％以下が好ましく、１０重量％以上１５重量％以下がより好ましい。アクリル系樹脂の重量に対するゴム弾性体粒子の配合量が５重量％以上である場合、強度に優れるフィルムを得やすい。また、この場合、フィルム表面に所望する程度にゴム弾性体粒子を突出させることによって所望する表面粗さを有するフィルムを得やすく、その結果、貼り付き欠陥の発生を抑制しやすい。アクリル系樹脂の重量に対するゴム弾性体粒子の配合量が２０重量％以下である場合、透明性に優れるフィルムを得やすい。
【００５８】
［アクリル系樹脂］
アクリル系樹脂は、フィルムにおけるマトリックス部分を構成する材料であり、優れた光学特性、耐熱性、成形加工性等の面で好ましく用いられる。
【００５９】
アクリル系樹脂は、特に制限されないが、メタクリル酸メチルを単量体成分としたメタクリル系樹脂が使用できる。メタクリル系樹脂は、メタクリル酸メチル由来の構成単位を、３０重量％以上１００重量％以下、好ましくは５０重量％以上１００重量％以下含有し、メタクリル酸メチルと共重合可能なモノマー由来の構成単位を、０重量％以上７０重量％以下、好ましくは０重量％以上５０重量％以下含有するのが好ましい。メタクリル酸メチル由来の構成単位の含有量が３０重量％以上であれば、良好なアクリル系樹脂特有の光学特性、外観性、耐候性、耐熱性が得られる。
メタクリル酸メチルを単量体成分としたメタクリル系樹脂を用いる場合、メタクリル系樹脂のガラス転移温度は、使用する条件、用途に応じて設定することができる。好ましくはガラス転移温度が１００℃以上、より好ましくは１１０℃以上、さらに好ましくは１１５℃以上、最も好ましくは１２０℃以上である。
【００６０】
また、耐熱性のアクリル系樹脂としては、例えば、
１）共重合成分としてＮ−置換マレイミド化合物が共重合されているアクリル系樹脂、
２）無水グルタル酸アクリル系樹脂、
３）ラクトン環構造を有するアクリル系樹脂、
４）グルタルイミドアクリル系樹脂、
５）水酸基及び／又はカルボキシル基を含有するアクリル系樹脂、
６）芳香族ビニル単量体及びそれと共重合可能な他の単量体を重合して得られる芳香族ビニル含有アクリル系重合体（例えば、スチレン単量体及びそれと共重合可能な他の単量体を重合して得られるスチレン含有アクリル系重合体）、
７）上記６）の芳香族環を部分的に又は全て水素添加して得られる水添芳香族ビニル含有アクリル系重合体（例えば、スチレン単量体及びそれと共重合可能な他の単量体を重合して得られるスチレン含有アクリル系重合体の芳香族環を部分水素添加して得られる部分水添スチレン含有アクリル系重合体）、及び、
８）環状酸無水物繰り返し単位を含有するアクリル系重合体、
を挙げることができる。
【００６１】
特に、耐熱性及び光学特性の観点から、メタクリル酸メチル９７重量％以上１００重量％以下及びアクリル酸メチル０重量％以上３重量％以下で構成されるアクリル系重合体や、４）グルタルイミドアクリル系樹脂をより好ましく用いることができる。
【００６２】
［ゴム弾性体粒子］
ゴム弾性体粒子を構成する樹脂は、特に限定されない。樹脂としては、例えば、ガラス転移温度が２０℃未満である重合体が挙げられ、具体的には、例えば、ブタジエン系架橋重合体、（メタ）アクリル系架橋重合体、オルガノシロキサン系架橋重合体等のゴム状重合体が挙げられる。なかでも、フィルムの耐候性、透明性の面で、（メタ）アクリル系架橋重合体（以下、単に「アクリル系ゴム状重合体」ということがある。）が特に好ましい。
【００６３】
アクリル系ゴム状重合体としては、例えばＡＢＳ樹脂ゴム、ＡＳＡ樹脂ゴムが挙げられる。透明性等の観点から、以下に示すアクリル酸エステル系ゴム状重合体を含むアクリル系グラフト共重合体（以下、単に「アクリル系グラフト共重合体」ということがある。）を好ましく用いることができる。アクリル系グラフト共重合体は、アクリル酸エステル系ゴム状重合体の存在下に、メタクリル酸エステルを主成分とする単量体混合物を少なくとも１段以上重合して得ることができる。
【００６４】
アクリル酸エステル系ゴム状重合体は、アクリル酸エステルを主成分としたゴム状重合体である。具体的には、アクリル酸エステル５０重量％以上１００重量％以下、及び共重合可能な他のビニル系単量体０重量％以上５０重量％以下からなる単量体混合物（１００重量％）並びに、１分子あたり２個以上の非共役な反応性二重結合を有する多官能性単量体０．０５重量部以上１０重量部以下（単量体混合物１００重量部に対して）を重合させてなる、アクリル酸エステル系ゴム状重合体が好ましい。単量体を全部混合して使用してもよく、また単量体組成を変化させて２段以上で使用してもよい。
【００６５】
アクリル酸エステルがアクリル酸と、Ｒ−ＯＨ（Ｒは炭化水素基）で表されるアルコールとのエステルである場合、Ｒとしての炭化水素基の炭素数は、重合性やコストの点より、１以上１２以下が好ましい。このようなアクリル酸エステルとしては、例えば、アクリル酸メチル、アクリル酸エチル、アクリル酸プロピル、アクリル酸ｎ−ブチル、アクリル酸２−ブチル、アクリル酸イソブチル、アクリル酸ベンジル、アクリル酸シクロヘキシル、アクリル酸２−エチルヘキシル、及びアクリル酸ｎ−オクチル等が挙げられる。これらのアクリル酸エステルは２種以上併用してもよい。
【００６６】
共重合可能な他のビニル系単量体としては、耐候性、透明性の点より、（メタ）アクリル酸エステル類が特に好ましく、例えばメタクリル酸メチル、メタクリル酸エチル、メタクリル酸プロピル、メタクリル酸ｎ−ブチル、メタクリル酸２−ブチル、メタクリル酸イソブチル、メタクリル酸ベンジル、メタクリル酸シクロヘキシル、（メタ）アクリル酸フェノキシエチル、（メタ）アクリル酸フェニル等が挙げられる。また、芳香族ビニル類及びその誘導体、及びシアン化ビニル類も好ましく、例えば、スチレン、メチルスチレン、アクリロニトリル、メタクリロニトリル等が挙げられる。その他、無置換及び／又は置換無水マレイン酸類、（メタ）アクリルアミド類、ビニルエステル、ハロゲン化ビニリデン、（メタ）アクリル酸及びその塩、（ヒドロキシアルキル）アクリル酸エステル等が挙げられる。
【００６７】
多官能性単量体は、通常使用されるものでよい。多官能性単量としては、例えばアリルメタクリレート、アリルアクリレート、トリアリルシアヌレート、トリアリルイソシアヌレート、ジアリルフタレート、ジアリルマレート、ジビニルアジペート、ジビニルベンゼン、エチレングリコールジメタクリレート、ジエチレングリコールメタクリレート、トリエチレングリコールジメタクリレート、トリメチルロールプロパントリメタクリレート、テトラメチロールメタンテトラメタクリレート、ジプロピレングリコールジメタクリレート及びこれらのアクリレート類等を使用することができる。これらの多官能性単量体は２種以上併用してもよい。
【００６８】
アクリル酸エステル系ゴム状重合体へのメタクリル酸エステルを主成分とする単量体混合物の重合、つまり、グラフト共重合に用いられる単量体としては、前述のメタクリル酸エステル、アクリル酸エステル、これらを共重合可能なビニル系単量体を同様に使用でき、メタクリル酸エステル、アクリル酸エステルが好適に使用される。アクリル系樹脂との相溶性の観点からメタクリル酸メチル、ジッパー解重合を抑制する点からアクリル酸メチル、アクリル酸エチル、アクリル酸ｎ−ブチルが好ましい。
【００６９】
アクリル系グラフト共重合体は、一般的な乳化重合法によって製造できる。具体的には、水溶性重合開始剤の存在下、乳化剤を用いてアクリル酸エステル単量体を連続的に重合させる方法を例示できる。
【００７０】
乳化重合法においては、通常の重合開始剤を使用できる。例えば過硫酸カリウム、過硫酸ナトリウム等の無機過酸化物や、クメンハイドロパーオキサイド、ベンゾイルパーオキサイド等の有機過酸化物、さらにアゾビスイソブチロニトリル等の油溶性開始剤も使用される。これらは単独又は２種以上併用してもよい。これらの開始剤は亜硫酸ナトリウム、チオ硫酸ナトリウム、ナトリウムホルムアルデヒド、スルフォキシレート、アスコルビン酸、硫酸第一鉄とエチレンジアミン四酢酸二ナトリウム錯体なとの還元剤と併用した通常のレドックス型重合開始剤として使用してもよい。
【００７１】
重合開始剤と合わせて連鎖移動剤を併用してもよい。連鎖移動剤としては、炭素数２以上２０以下のアルキルメルカプタン、メルカプト酸類、チオフェノール、四塩化炭素等が挙げられる。これらは単独又は２種以上併用してもよい。
【００７２】
乳化重合法にて使用する乳化剤に関して特に制限はなく、通常の乳化重合用の乳化剤であれば使用することが出来る。例えば、アルキル硫酸ナトリウム等の硫酸エステル塩系界面活性剤、アルキルベンゼンスルフォン酸ナトリウム、アルキルスルフォン酸ナトリウム、ジオクチルスルホコハク酸ナトリウム等のスルホン酸塩系界面活性剤、アルキルリン酸ナトリウムエステル、ポリオキシエチレンアルキルエーテルリン酸ナトリウムエステル等のリン酸塩系界面活性剤といったアニオン系界面活性剤が挙げられる。また上記ナトリウム塩は、カリウム塩等の他のアルカリ金属塩やアンモニウム塩でもよい。これらの乳化剤は、単独で用いてもよく、２種以上併用してもよい。さらに、ポリオキシアルキレン類又はその末端水酸基のアルキル置換体又はアリール置換体に代表される、非イオン性界面活性剤を使用又は一部併用しても差し支えない。その中でも、重合反応安定性、粒子系制御性の点から、スルホン酸塩系界面活性剤、又はリン酸塩系界面活性剤が好ましく、中でも、ジオクチルスルホコハク酸塩、又はポリオキシエチレンアルキルエーテルリン酸エステル塩がより好ましく用いることができる。
【００７３】
なお、ゴム弾性体粒子を含有するアクリル系樹脂組成物には、熱や光に対する安定性を向上させるための酸化防止剤、紫外線吸収剤、紫外線安定剤等を添加してもよい。これらの添加剤は、単独で、又は２種以上を組み合わせて使用されてもよい。
【実施例】
【００７４】
以下、実施例により本発明を具体的に説明するが、本発明はこれらの実施例によってなんら限定されない。
【００７５】
実施例及び比較例で使用したキャストロール及びタッチロールの表面粗さ（Ｒｙ、Ｒａ）、フィルムのキャストロール面及びフィルムのタッチロール面の表面粗さ（Ｒａ１、Ｒａ２）を以下の方法に従って測定した。また、実施例及び比較例で得られたフィルムについて、静摩擦係数、貼り付き欠陥、透明性を、以下の基準に従って評価した。
【００７６】
（表面粗さ）
フィルムのキャストロール面及びフィルムのタッチロール面の表面粗さ（算術平均粗さＲａ１、Ｒａ２）は、原子間力顕微鏡（（株）日立ハイテクサイエンス製、ＮａｎｏＣｕｔｅ  ＳＩＩ）を使用して、視野サイズ５μｍ×５μｍにおいて、ＪＩＳ  Ｂ  ０６０１−１９９４に準拠して測定した。
キャストロール及びタッチロールの表面粗さ（最大高さＲｙ、算術平均粗さＲａ）は、表面粗さ・輪郭形状測定機（（株）東京精密製、サーフコム１３０Ａ）を使用して、ＪＩＳ  Ｂ  ０６０１−１９９４に準拠して測定した。
【００７７】
（フィルム静摩擦係数）
フィルムロールからカットしたフィルムを試料として用いた。表面性測定機（新東科学株式会社製、１４ＤＲ）を使用して、試料フィルムのキャストロール面とタッチロール面とを接触させ、静摩擦係数を測定した。測定条件は、加重５００ｇ、接触面積６０ｍｍ×６０ｍｍ、測定速度２０００ｍｍ／ｍｉｎ、温度２３℃±２℃、湿度５０％±５％であった。
【００７８】
（フィルム貼り付き欠陥）
黒色の板上に、フィルムロールからカットしたフィルムを載せ、照度４０００ｌｕｘの光源下でフィルム全幅を目視観察し、凹凸欠陥の有無によりフィルム貼り付き欠陥を評価した。以下の基準に従い、フィルム貼り付き欠陥を評価した。
Ａ：フィルム表面に凹凸欠陥が視認されない
Ｂ：フィルム表面に凹凸欠陥が視認される
【００７９】
（フィルム透明性）
フィルムロールからカットしたフィルム片のヘイズを、ヘイズメーター（日本電色工業株式会社製、ＮＤＨ２０００）を使用して、ＪＩＳ  Ｋ  ７１３６（ＩＳＯ  １４７８２）に準拠して測定した。測定条件は、温度２３℃±２℃、湿度５０％±５％であった。以下の基準に従い、フィルム透明性を評価した。
Ａ：ヘイズ１．０未満
Ｂ：ヘイズ１．０以上
【００８０】
［実施例１］
（製造例１：ゴム弾性体粒子（アクリル系グラフト共重合体）の調製）
撹拌機付き８Ｌ重合装置に、以下の物質を仕込んだ。
脱イオン水                                            １８０重量部
ポリオキシエチレンラウリルエーテルリン酸（乳化剤）    ０．０３１重量部
ホウ酸                                                ０．４７２５重量部
炭酸ナトリウム                                        ０．０４７２５重量部
水酸化ナトリウム                                      ０．００９８重量部
重合機内を窒素ガスで充分に置換した後、内温を８０℃にし、重合開始剤である過硫酸カリウム０．０２７重量部を２重量％水溶液の形態で添加した。次いで、単量体混合物２７重量部（メタクリル酸メチル９３．２重量％、アクリル酸ブチル６重量％、スチレン０．８重量％）、多官能性単量体であるメタクリル酸アリル０．１３５重量部、連鎖移動剤であるｎ−オクチルメルカプタン０．３重量部、乳化剤であるポリオキシエチレンラウリルエーテルリン酸０．０９３４重量部を８１分かけて連続的に添加した。さらに６０分重合を継続することにより、重合物（Ｉ）を得た。
【００８１】
その後、重合物（Ｉ）に、水酸化ナトリウム０．０２６７重量部を２重量％水溶液の形態で添加し、過硫酸カリウム０．０８重量部を２重量％水溶液の形態で添加した。次いで、単量体混合物（アクリル酸ブチル８２重量％、スチレン１８重量％）、メタクリル酸アリル０．７５重量部、ポリオキシエチレンラウリルエーテルリン酸０．２３２８重量部を１５０分かけて連続的に添加した。添加終了後、開始剤である過硫酸カリウム０．０１５重量部を２％水溶液の形態で添加し、１２０分重合を継続し、重合物（ＩＩ）を得た。
【００８２】
その後、重合物（ＩＩ）に、過硫酸カリウム０．０２３重量部を２重量％水溶液の形態で添加した。次いで、単量体混合物１５重量部（メタクリル酸メチル９５重量％、アクリル酸ブチル５重量％）を４５分かけて連続的に添加し、さらに３０分間重合を継続した。
次いで、単量体混合物８重量部（メタクリル酸メチル５２重量％、アクリル酸ブチル４８重量％）を２５分かけて連続的に添加し、さらに６０分重合を継続することにより、多段重合グラフト共重合体ラテックスを得た。
得られたラテックスを硫酸マグネシウムで塩析、凝固し、水洗、乾燥を行い、白色粉末状の多段重合アクリル系グラフト重合体を得た。得られたアクリル系グラフト共重合体の平均粒子径は２２１ｎｍであった。
【００８３】
（製造例２：アクリル系樹脂組成物の調製）
製造例１で得られたゴム弾性体粒子（アクリル系グラフト共重合体）と、ポリメタクリル酸メチル構造単位１００％のアクリル系樹脂（Ｍｗ：１０．５万）とを１５：８５の重量比にて混合した。続いて、この混合物を、φ５８ｍｍベント式二軸押出機にて、溶融押出を行い、押出機出口に設けられたダイスからストランドとして出てきた樹脂を水槽で冷却し、ペレタイザでペレット化したアクリル系樹脂組成物を得た。得られたアクリル系樹脂組成物のガラス転移温度Ｔｇは、１２０℃であった。
【００８４】
（フィルム製造装置）
上流側から順に、φ９０ｍｍベント式単軸押出機、ギアポンプ、Ｔダイ、キャストロールと、タッチロールとが配列された、フィルム製造装置を用いた。キャストロール表面について、最大高さＲｙは０．２６０μｍであり、算術平均粗さＲａは０．０３０μｍであった。タッチロール表面について、最大高さＲｙは０．０５０μｍであり、算術平均粗さＲａは０．０７μｍであった。
【００８５】
上述したフィルム製造装置を用いて、製造例２で得られたアクリル系樹脂組成物を溶融押出し、フィルム状溶融物を形成した。９５℃に加温されたタッチロールとキャストロールを用いて、フィルム状溶融物を挟み込み成形し、厚さ８０μｍ、幅１５００ｍｍ、長さ１０００ｍのフィルムロール形態のアクリル系樹脂フィルムを取得した。取得したアクリル系樹脂フィルムの評価結果を表１に記す。
【００８６】
［実施例２］
キャストロール表面について、最大高さＲｙを０．１６６μｍに変更し、算術平均粗さＲａを０．０２０μｍに変更したこと以外は、実施例１と同様の方法により、アクリル系樹脂フィルムを取得した。取得したアクリル系樹脂フィルムの評価結果を表１に記す。
【００８７】
［比較例１］
キャストロール表面について、最大高さＲｙを０．１０４μｍに変更し、算術平均粗さＲａを０．０１２μｍに変更したこと以外は、実施例１と同様の方法により、アクリル系樹脂フィルムを取得した。取得したアクリル系樹脂フィルムの評価結果を表１に記す。
【００８８】
［比較例２］
キャストロール表面について、最大高さＲｙを０．０７０μｍに変更し、算術平均粗さＲａを０．０１０μｍに変更したこと以外は、実施例１と同様の方法により、アクリル系樹脂フィルムを取得した。取得したアクリル系樹脂フィルムの評価結果を表１に記す。
【００８９】
［比較例３］
キャストロール表面について、最大高さＲｙを０．０７０μｍに変更し、算術平均粗さＲａを０．０１０μｍに変更したことと、タッチロール表面について、最大高さＲｙを０．２８０μｍに変更し、算術平均粗さＲａを０．０３０μｍに変更したことと、以外は、実施例１と同様の方法により、アクリル系樹脂フィルムを取得した。取得したアクリル系樹脂フィルムの評価結果を表１に示した。
【００９０】
［比較例４］
キャストロール表面について、最大高さＲｙを０．５００μｍに変更し、算術平均粗さＲａを０．０５０μｍに変更したこと以外は、実施例１と同様の方法によりアクリル系樹脂フィルムを取得した。取得したアクリル系樹脂フィルムの評価結果を表１に示した。
【００９１】
［比較例５］
挟み込み成形を実施しないこと以外は、実施例１と同様の方法によりアクリル系樹脂フィルムを取得した。取得したアクリル系樹脂フィルムの評価結果を表１に示した。
【００９２】
【表１】
2019014045.tif 000003
【００９３】
表１の結果からわかるように、Ｒａ２−Ｒａ１の値を１．０ｎｍ以下にできる条件で製造された実施例１及び２のアクリル系樹脂フィルムは、貼り付き欠陥の発生が抑制されており、透明性が良好であった。
比較例１及び２から、Ｒａ２−Ｒａ１の値が１．０ｎｍを超え、且つ、Ｒａ１＋Ｒａ２の値が６．５ｎｍ未満と低い条件で製造されたアクリル系樹脂フィルムでは、貼り付き欠陥の発生を抑制しにくいことが分かる。
比較例３及び４から、Ｒａ２−Ｒａ１の値が１．０ｎｍを超え、且つ、Ｒａ１＋Ｒａ２の値が８．９ｎｍ超と高い条件で製造されたアクリル系樹脂フィルムでは、透明性が損なわれやすいことが分かる。
比較例５から、Ｒａ２−Ｒａ１の値を１．０ｎｍ以下にできる条件でアクリル系樹脂フィルムを製造しても、フィルム状溶融物に対して挟み込み成形を行わない場合、透明性に優れるフィルムを得にくいことが分かる。
【符号の説明】
【００９４】
１  押出機ホッパー
２  押出機
３  ギアポンプ
４  フィルター装置
５  ダイ
６  キャストロール
７  タッチロール
８  冷却ロール
９  巻き取り機
１０  フィルム
【図１】
2019014045.tif 000004
【図２】
2019014045.tif 000005